Способ получения лиоцельного гидратцеллюлозного прекурсора углеродного волокнистого материала

Способ получения лиоцельного гидратцеллюлозного прекурсора углеродного волокнистого материала, включающий обработку в растворе компонентов катализатора карбонизации, последующую сушку, отличающийся тем, что исходное волокно перед обработкой в растворе компонентов катализатора подвергают интенсивному кратковременному нагреванию до температуры начала активного пиролиза макромолекул целлюлозы в волокне в течение 1-3 мин, затем проводят тепловлажностную обработку исходного сырья в растворе релаксатора гипосульфита натрия в водном растворе с концентрацией 8-15% при температуре 80-100°С и длительности 15-25 мин, отмывку в водопроводной воде при температуре 80-100°С в течение 15-25 мин и сушку при температуре 90-110°С в течение 15-20 мин.